カーボンブラックと天然油を含む、ゴムの加工に使用される改良型カーボンブラック。前記天然油が、食用植物油および非食用植物油から選択される、請求項1に記載の改良型カーボンブラック。前記天然油が、米ぬか油イネ、インドセンダン油インドセンダンAzadirachtaindica、カランジャ油クロヨナMilletiapinnata、ヤシ油、マフア油マドゥカロンギフォリアMadhucalongifolia、ゴム種子油等の油から選択される、請求項1又は2に記載の改良型カーボンブラック。前記油が、カーボンブラックの1~50質量の割合で添加される、請求項1~3のいずれか1項記載の改良型カーボンブラック。ゴム化合物と請求項1記載の改良型カーボンブラックを含む、ゴム化合物組成物。本発明に従って、ゴムの加工に使用される改良型カーボンブラックが提供される。本発明に従って、カーボンブラックが、その特性を改良するための再生可能資源起源の物質処理剤で処理されるので、ゴム化合物の混合工程でゴム加工油を使用する必要が無い。したがって、本発明の処理済みカーボンブラックが有害な多環芳香族化合物を含むゴム加工油または石油のような非再生可能資源起源の加工油を使用する必要性を排除する。処理剤は、ゴム、カーボンブラックおよび他の化学物質の混合物に必要な特性をもたらす任意の物質からなることができる。処理剤は好ましくは植物起源であることができ、油、線維などの形態であることができ、そして、カーボンブラックの特性を向上させる。好ましい実施形態では、天然油でカーボンブラックを処理し、結果、標準的なゴム加工油と混合した基準化合物に匹敵するまたは改善した特性を持つ混合ゴム化合物がもたらされる。使用される油は、米ぬか油イネ、インドセンダン油インドセンダンAzadirachtaindica、カランジャ油クロヨナMilletiapinnata、ヤシ油、マフア油マドゥカロンギフォリアMadhucalongifolia、ゴム種子油などの食用植物油もしくは非食用植物油、または他の一般に入手可能な油であり得る。最終ゴム混合物の特性を改善すると考えられているので、リノール酸とオレイン酸の含量が多い油を使用することがさらに好ましい。カーボンブラックの1質量から50質量までの量で処理剤を添加することができる。実施例110mlの米ぬか油を100mlのアセトンと混合し、次に、100gのN220カーボンブラックと十分に混合した。処理したカーボンブラックを70°Cのオーブン中で乾燥させた。その後、いかなる加工油も添加することを省略しつつ、ロールミル内で処理乾燥済みカーボンブラックを標準的方法および加工技術でゴム化合物に混合し、そして、それにより生じた製品の特性を試験した。比較のために、1従来のカーボンブラックおよび芳香族加工油を使用して、ならびに2加工油を使用せずに従来のカーボンブラックを使用して、さらに2バッチのゴム化合物を調製した。3種のゴム化合物の全てをまた70°Cで72時間エイジングさせ、そして、エイジングによる特性の損失を判定するために再度試験した。好ましい実施形態を用いてすなわち、芳香族加工油を使用せず、処理済みカーボンブラックを使用して得られたゴム化合物の特性は、従来のカーボンブラックと芳香族加工油を使用して得られたゴム化合物と同等以上の特性を示す。比較すると、加工油を使用せず、従来の未処理のカーボンブラックを使用して調製したゴム化合物は特性の顕著な損失を被る。さらに、本発明のカーボンブラックを使用するゴム化合物の特性はエイジングによるその特性の悪化を受けにくかった。表1にその比較を示す。表1:未処理カーボンブラックおよび本発明の処理済みカーボンブラックを用いるゴム組成物の特性の比較実施例210mlの米ぬか油を100mlのアセトンと混合し、次に、100gのN220カーボンブラックと十分に混合した。処理したカーボンブラックを70°Cのオーブン中で乾燥させた。その後、いかなる加工油も添加することを省略しつつ、ロールミル内で処理乾燥済みカーボンブラックを標準的方法および加工技術でゴム化合物に混合し、そして、それにより生じた製品の特性を試験した。比較のため、従来のN220カーボンブラックを使用して、そして、ゴム化合物を調製するための加工油を使用して、化合物を調製するために同じ手順に従った。表2に2つのゴム化合物の特性が示されている。行1は2つの化合物のゴムの加工での重要なパラメータであるムーニー粘度を示す。行2および3は、その用途での使用中のゴム化合物によるエネルギー損失の指標である、損失係数および発熱を示す。行4、5および6では、2つのゴム化合物の他の重要な特性は基本的に変化していないことが示されている。本発明のカーボンブラックを使用するが、加工油を使用しない化合物の特性は、従来のカーボンブラックと加工油を使用して調製された化合物の特性と基本的に同じであることを表2は示す。これは、本発明のカーボンブラックが、加工油と共に使用される従来のカーボンブラックの代替物として使用され得ることを結論的に示している。表2:未処理カーボンブラックおよび本発明の処理済みカーボンブラックを用いるゴム組成物の特性の比較